СМЕСЬ ДЛЯ СОЛЯНОГО ГЛАЗУРОВАНИЯ
MIXTURE FOR SALT GLASING

Изобретение относится к технологии силикатов и касается составов смесей для соляного глазурования керамики.
Известна смесь для соляного глазурования, включающая натрия хлорид, борную кислоту [1].
Задача изобретения состоит в получении на поверхности керамики ровного глазурного окрашенного покрытия.
Технический результат достигается тем, что смесь для соляного глазурования, включающая натрия хлорид, борную кислоту, дополнительно содержит медный купорос при следующем соотношении компонентов, мас.%: борная кислота 3-5; натрия хлорид 93-96; медный купорос 1-2.
В таблице приведены составы смеси.
Таблица
Состав
Компоненты, мас.%:
Борная кислота
Натрия хлорид
Медный купорос
1
3
95
2
2
3
96
1
3
5
93
2
Компоненты смеси дозируют в требуемых количествах и перемешивают. Для глазурования изделий (керамических кирпича, черепицы, фигурок и т.д.) в печь, разогретую до температуры 1050-1150°С, вводят в 4-5 приемов приготовленную смесь и водяной пар. В результате на поверхности керамических изделий получают ровное глазурное окрашенное покрытие.
Источники информации
1. Августиник А.И. Керамика. - М.: Госудаственное издательство литературы по строительным материалам, 1957. - С.180-181.